【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
（ｉ）少なくとも２個の潜在反応性基を有する架橋剤と、（ｉｉ）該架橋剤と適合性のある繊維形成ポリマー物質とを含む、潜在反応性ナノ繊維。
【請求項２】
複数の潜在反応性ナノ繊維を含む表面被膜を有する物品であって、該ナノ繊維が、少なくとも２個の潜在反応性基を有する架橋剤と、該架橋剤と適合性のある繊維形成ポリマー物質とを含む、物品。
【請求項３】
複数の潜在反応性ナノ繊維を含む表面被膜を有する細胞培養物品であって、該ナノ繊維が、少なくとも２個の潜在反応性基を有する架橋剤と、該架橋剤と適合性のある繊維形成ポリマー物質とを含む、細胞培養物品。
【請求項４】
（ａ）少なくとも２個の潜在反応性基を有する架橋剤と、該繊維形成物質とを含有する組成物を調製するステップ、および（ｂ）ステップ（ａ）の組成物からナノ繊維を形成するステップを含む、潜在反応性ナノ繊維を生成する方法であって、形成された該ナノ繊維が、約１ｎｍ〜１００ミクロンの直径を有する、方法。
【請求項５】
基材の表面をコーティングする方法であって、（ａ）少なくとも２個の潜在反応性基を有する架橋剤と、該繊維形成物質とを含有する組成物を調製するステップ、（ｂ）ステップ（ａ）の組成物からナノ繊維を形成するステップ、および（ｃ）該表面を形成された該ナノ繊維と接触させるステップを含む方法。
【請求項６】
ナノ繊維の表面上に１種または複数の官能性ポリマーを固定化する方法であって、
（ａ）少なくとも２個の潜在反応性基を有する架橋剤と、該繊維形成物質とを含有する組成物を調製するステップ、
（ｂ）ステップ（ａ）の組成物から、ナノ繊維を形成するステップ、
（ｃ）該ナノ繊維を官能性ポリマーと接触させるステップ、ならびに
（ｄ）該ナノ繊維および該官能性ポリマーを処理して、該架橋剤の潜在反応性基を活性化させるステップ
を含む方法。
【請求項７】
前記ナノ繊維を形成するステップが、前記（ａ）の組成物を電気紡糸することを含む、請求項４〜６のいずれか一項に記載の方法。
【請求項８】
前記形成されたナノ繊維を処理して前記架橋剤の前記潜在反応性基のうちの少なくともいくらかを活性化させるステップをさらに含み、これによって、架橋ナノ繊維を形成する、請求項４〜７のいずれか一項に記載の方法。
【請求項９】
前記表面を処理して前記架橋剤の潜在反応性基を活性化させるステップをさらに含み、これによって、該架橋剤を介して前記ナノ繊維を該表面に結合させる、請求項５に記載の方法。
【請求項１０】
前記架橋剤が、モノマー物質またはポリマー物質である、請求項１に記載のナノ繊維。
【請求項１１】
前記潜在反応性基が、光化学的または熱的に活性化可能な基である、請求項１および１０のいずれか一項に記載のナノ繊維。
【請求項１２】
請求項１および１０〜１１のいずれか一項のいずれか一項に記載のナノ繊維であって、前記架橋剤が、（ａ）〜（ｇ）：
（ａ）Ｌ−（Ｄ−Ｔ−Ｃ（Ｒ１）（ＸＰ）ＣＨＲ２ＧＲ３Ｃ（＝Ｏ）Ｒ４）ｍ
（式中、Ｌは構造（Ｉ）：
【化１８】
2010531394.tif 000001
（式中、Ａ、ＢおよびＪが環を形成し、ＡおよびＪが、Ｃ＝Ｏであり、
Ｂは、ＮＲ１１であり、
Ｒ１１は、水素原子、アルキル基、アリール基であるか、またはＴとの結合を表している）
に従った式を有する連結基であり、
Ｄは、ＣＲ６Ｒ７であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであるか、あるいは結合を形成しており、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ１０は、水素原子、またはアルキル、アリールもしくはアリールアルキル基であり、
Ｒ６およびＲ７は、各々独立に水素原子、アルキル、アリール、アリールアルキル、ヘテロアリールまたはヘテロアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
（ｂ）Ｌ−（Ｔ−Ｃ（Ｒ１）（ＸＰ）ＣＨＲ２ＧＲ３Ｃ（＝Ｏ）Ｒ４）ｍ
（式中、Ｌは構造（Ｉ）：
【化１９】
2010531394.tif 000002
（式中、Ａ、ＢおよびＪが環を形成し、ＡおよびＪが、Ｃ＝Ｏであり、
Ｂは、ＮＲ１１であり、
Ｒ１１は、水素原子、アルキル基、アリール基であるか、またはＴとの結合を表している）
に従った式を有する連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであるか、あるいは結合を形成しており、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ１０は、水素原子、またはアルキル、アリールもしくはアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
（ｃ）Ｌ−（ＧＴＺＲ３Ｃ（＝Ｏ）Ｒ４）ｍ
（式中、Ｌは構造（Ｉ）：
【化２０】
2010531394.tif 000003
（式中、Ａ、ＢおよびＪが環を形成し、ＡおよびＪが、Ｃ＝Ｏであり、
Ｂは、ＮＲ１１であり、
Ｒ１１は、水素原子、アルキル基、アリール基であるか、または結合を表している）
に従った式を有する連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであるか、または結合を形成しており、
Ｇは、Ｏ、Ｓ、ＳＯ、ＳＯ２、ＮＲ１０、（ＣＨ２）ｔ−Ｏ−またはＣ＝Ｏであり、
Ｚは、Ｃ＝Ｏ、ＣＯＯ、またはＴが（−ＣＨ２−）ｘである場合、ＣＯＮＨであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
（ｄ）Ｌ−（ＴＧＱＲ３Ｃ（＝Ｏ）Ｒ４）ｍ
（式中、Ｌは構造（Ｉ）：
【化２１】
2010531394.tif 000004
（式中、Ａ、ＢおよびＪが環を形成し、ＡおよびＪが、Ｃ＝Ｏであり、
Ｂは、ＮＲ１１であり、
Ｒ１１は、水素原子、アルキル基、アリール基であるか、またはＴとの結合を表している）
に従った式を有する連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであり、または結合を形成しており、
Ｇは、Ｏ、Ｓ、ＳＯ、ＳＯ２、ＮＲ１０、（ＣＨ２）ｔ−Ｏ−またはＣ＝Ｏであり、
Ｑは、（−ＣＨ２−）ｐ、（−ＣＨ２ＣＨ２−Ｏ−）ｐ、（−ＣＨ２ＣＨ２ＣＨ２−Ｏ−）ｐまたは（−ＣＨ２ＣＨ２ＣＨ２ＣＨ２−Ｏ−）ｐであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｐは、１から約１０までの整数であり、
ｔは、１から約１０までの整数であり、
ｘは、１から約５００までの整数である）、
（ｅ）Ｌ−（−ＣＨ２−）ｘｘＣ（Ｒ１）（（Ｇ）Ｒ３Ｃ（＝Ｏ）Ｒ４）２）ｍ
（式中、Ｌは構造（Ｉ）：
【化２２】
2010531394.tif 000005
（式中、Ａ、ＢおよびＪが環を形成し、ＡおよびＪが、Ｃ＝Ｏであり、
Ｂは、ＮＲ１１であり、
Ｒ１１は、水素原子、アルキル基、アリール基であるか、または結合を表している）
に従った式を有する連結基であり、
Ｒ１は、水素原子、アルキル、アルキルオキシアルキル、アリール、アリールオキシアルキルまたはアリールオキシアリール基であり、
各Ｇは、Ｏ、Ｓ、ＳＯ、ＳＯ２、ＮＲ１０、（ＣＨ２）ｔ−Ｏ−またはＣ＝Ｏであり、
各Ｒ３およびＲ４は、独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
各Ｒ１０は、水素原子、またはアルキル、アリールもしくはアリールアルキル基であり、
各Ｒは、水素原子、またはアルキル基もしくはアリール基であり、
各ｑは、１から約７までの整数であり、
各ｒは、０から約３までの整数であり、
各ｓは、０から約３までの整数であり、
ｍは、２から約１０までの整数であり、
各ｔは、１から約１０までの整数であり、
ｘｘは、１から約１０までの整数である）、
（ｆ）Ｌ−（−Ｃ（Ｒ１）（ＸＰ）ＣＨＲ２ＧＲ３Ｃ（＝Ｏ）Ｒ４）ｍ
（式中、Ｌは構造（Ｉ）：
【化２３】
2010531394.tif 000006
（式中、Ａ、ＢおよびＪが環を形成し、ＡおよびＪが、Ｃ＝Ｏであり、
Ｂは、ＮＲ１１であり、
Ｒ１１は、水素原子、アルキル基、アリール基であるか、または結合を表している）
に従った式を有する連結基であり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ８およびＲ９は、各々独立に水素原子、アルキル、アリールまたはアリールアルキル基であり、
Ｒ１０は、水素原子、またはアルキル、アリールもしくはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数である）、ならびに
（ｇ）Ｌ−（ＧＲ３Ｃ（＝Ｏ）Ｒ４）ｍ
（式中Ｌは構造（Ｉ）：
【化２４】
2010531394.tif 000007
（式中、Ａ、ＢおよびＪが環を形成し、ＡおよびＪが、Ｃ＝Ｏであり、
Ｂは、ＮＲ１１であり、
Ｒ１１は、水素原子、アルキル基、アリール基であるか、または結合を表している）
に従った式を有する連結基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、または必要に応じて、Ｒ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされ得、
Ｒ１０は、水素原子、またはアルキル、アリールもしくはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数である）
から選択される式を有する光化学架橋剤である、ナノ繊維。
【請求項１３】
前記架橋剤が、以下の式：
【化２５】
2010531394.tif 000008
を有するトリス［２−ヒドロキシ−３−（４−ベンゾイルフェノキシ）プロピル］イソシアヌレートである、請求項１および１０〜１１のいずれか一項に記載のナノ繊維。
【請求項１４】
前記繊維形成物質が、合成または天然のポリマーである、請求項１および１０〜１３のいずれか一項に記載のナノ繊維。
【請求項１５】
前記繊維形成物質が、ポリエステル、ポリアミド、ポリウレタン、ポリオルトエステル、ポリカプロラクトン、ポリイミノカーボネート、脂肪族カーボネート、ポリホスファゼン、ポリ酸無水物、およびそれらのコポリマーから選択される生分解性ポリマーである、請求項１および１０〜１４のいずれか一項に記載のナノ繊維。
【請求項１６】
前記繊維形成物質が、ペプチド、ヌクレオチドまたは糖のモノマー単位を有するポリマーを含む、請求項１および１０〜１４のいずれか一項に記載のナノ繊維。
【請求項１７】
前記繊維形成物質が、熱応答性のポリマー物質である、請求項１および１０〜１３のいずれか一項に記載のナノ繊維。
【請求項１８】
前記熱応答性のポリマー物質が、ポリ（Ｎ−イソプロピルアクリルアミド）、またはポリエチレングリコール−ポリ（Ｎ−イソプロピルアクリルアミド）を含む、請求項１７に記載のナノ繊維。
【請求項１９】
前記繊維形成物質が２種以上のポリマー物質を含む、請求項１および１０〜１８のいずれか一項に記載のナノ繊維。
【請求項２０】
生物活性物質または官能性ポリマーを更に含む、請求項１および１０〜１９のいずれか一項に記載のナノ繊維。
【手続補正２】
【補正対象書類名】明細書
【補正対象項目名】０００９
【補正方法】変更
【補正の内容】
【０００９】
本発明は、例えば、以下を提供する：
（項目１）
１種または複数の天然または合成ポリマー物質と、エネルギー源に曝された際に共有結合を形成するための少なくとも２個の潜在反応性・活性化可能基を有する、１種または複数の架橋剤とを含む、ナノ繊維。
（項目２）
上記潜在反応性・活性化可能基が、光化学的または熱的に活性化可能な基である、項目１に記載のナノ繊維。
（項目３）
上記エネルギー源が、放射エネルギーまたは熱エネルギーである、項目１に記載のナノ繊維。
（項目４）
上記放射エネルギーが、可視光線、紫外線、赤外線、Ｘ線、マイクロウェーブ、または他の電磁放射線である、項目３に記載のナノ繊維。
（項目５）
上記潜在反応性・活性化可能基が、同じまたは異なる活性化可能基である、項目１に記載のナノ繊維。
（項目６）
上記架橋剤が、モノマー物質またはポリマー物質である、項目１に記載のナノ繊維。
（項目７）
上記架橋剤が、二官能性または三官能性モノマー物質である、項目１に記載のナノ繊維。
（項目８）
生物活性物質または官能性ポリマーを更に含む、項目１に記載のナノ繊維。
（項目９）
上記生物活性物質が、ポリペプチド、タンパク質、オリゴヌクレオチド、多糖、核酸、エポキシド、酸無水物、アミド、アミン、カルボン酸、カーボネート、エステルまたはウレタンである、１個または複数の官能基を有する化合物である、項目８に記載のナノ繊維。
（項目１０）
上記官能性ポリマーが、カルボキシ、アミン、チオール、エポキシ、Ｎ−ヒドロキシスクシンイミド、イソシアネート、酸無水物、塩化シアヌリル、アルデヒド、アジド、アルキン、ホスフィンまたはヒドロキシなどの、１個または複数の官能基を含有するポリマーである、項目８に記載のナノ繊維。
（項目１１）
約１ｎｍ〜１００ミクロンの範囲の直径を有する、項目１に記載のナノ繊維。
（項目１２）
約１ｎｍ〜１０００ｎｍの範囲の直径を有する、項目１１に記載のナノ繊維。
（項目１３）
少なくとも約１０から少なくとも１００の範囲のアスペクト比を有する、項目１に記載のナノ繊維。
（項目１４）
上記ポリマー物質が、１種または複数の親水性、疎水性、両親媒性または熱応答性のポリマー物質である、項目１に記載のナノ繊維。
（項目１５）
上記ポリマー物質が、合成または天然の、生分解性または非生分解性ポリマーである、項目１に記載のナノ繊維。
（項目１６）
少なくとも１個の潜在反応性・活性化可能基のエネルギー源による活性化時に、基材の表面と結合するように適合されている、項目１に記載のナノ繊維。
（項目１７）
少なくとも１個の潜在反応性・活性化可能基のエネルギー源による活性化時に、生物活性物質と結合するように適合されている、項目１に記載のナノ繊維。
（項目１８）
１種または複数のポリマー物質と、少なくとも２個の潜在反応性・活性化可能基を有する１種または複数の架橋剤とを組み合わせるステップ、およびその組合せから少なくとも１本のナノ繊維を形成するステップを含む、潜在反応性で活性化可能なナノ繊維を生成する方法であって、該ナノ繊維が、約１ｎｍ〜１００ミクロンの範囲の直径、および少なくとも１０から少なくとも１００の範囲のアスペクト比を有する、方法。
（項目１９）
上記組合せから少なくとも１本のナノ繊維を形成するステップが、上記組合せを電気紡糸することを含む、項目１８に記載の方法。
（項目２０）
上記ポリマー物質が、１種または複数の合成または天然の、親水性、疎水性、両親媒性または熱応答性のポリマー物質である、項目１８に記載の方法。
（項目２１）
上記ポリマー物質および上記架橋剤と共に、生物活性物質を更に含む、項目１８に記載の方法。
（項目２２）
基材の表面をコーティングする方法であって、１種または複数のポリマー物質と、少なくとも２個の潜在反応性・活性化可能基を有する１種または複数の架橋剤とを組み合わせるステップ、その組合せから少なくとも１本のナノ繊維を形成するステップ、該表面を該ナノ繊維と接触させるステップ、および該ナノ繊維と該表面との間に結合を形成するステップを含む方法。
（項目２３）
生物活性物質を、ポリマー物質、および少なくとも２個の潜在反応性・活性化可能基を有する上記架橋剤と組み合わせるステップを更に含む、項目２２に記載の方法。
（項目２４）
上記ナノ繊維と上記表面との間に上記結合を形成するステップが、上記潜在反応性・活性化可能基の少なくとも１個をエネルギー源で活性化して、上記ナノ繊維を上記表面に結合することを含む、項目２２に記載の方法。
（項目２５）
上記潜在反応性・活性化可能基の少なくとも１個を活性化して、上記ナノ繊維を生物活性物質に結合するステップを更に含む、項目２２に記載の方法。
（項目２６）
上記ナノ繊維を上記表面に結合するために、第１の潜在反応性・活性化可能基を、そして上記ナノ繊維を生物活性物質に結合するために、第２の潜在反応性・活性化可能基を、同時に活性化するステップを更に含む、項目２２に記載の方法。
（項目２７）
上記ポリマー物質が、親水性、疎水性、両親媒性または熱応答性のポリマー物質である、項目２２に記載の方法。
（項目２８）
複数のナノ繊維を含む表面被膜を有する物品であって、該ナノ繊維が、１種または複数の天然または合成ポリマー物質と、エネルギー源に曝された際に共有結合を形成するための少なくとも２個の潜在反応性・活性化可能基を有する、１種または複数の架橋剤とを含む、物品。
（項目２９）
上記表面被膜が、生物活性物質を更に含み、該生物活性物質が、上記ナノ繊維に結合している、項目２８に記載の物品。
（項目３０）
上記ナノ繊維が、生物活性物質を更に含む、項目２８に記載の物品。
（項目３１）
上記ポリマー物質が、親水性、疎水性、両親媒性または熱応答性のポリマー物質である、項目２８に記載の物品。
（項目３２）
上記ナノ繊維が、上記物品の表面に結合している、項目２８に記載の物品。
（項目３３）
尿カテーテル、血管カテーテル、創傷排液チューブ、動脈移植片、軟組織用パッチ、手袋、シャント、ステント、気管カテーテル、ペースメーカー、除細動器、人工心臓置換弁、人工心臓またはバイオセンサーである、項目２８に記載の物品。
（項目３４）
スライド、マイクロタイターウェル、マイクロタイタープレート、ペトリ皿、組織培養スライド、組織培養プレート、細胞培養プレート、組織培養フラスコおよび瓶、細胞培養マイクロキャリアまたはクロマトグラフィー媒体である、項目２８に記載の物品。
（項目３５）
１種または複数の天然または合成ポリマー物質と、エネルギー源に曝された際に共有結合を形成するための少なくとも２個の潜在反応性・活性化可能基を有する、１種または複数の架橋剤とを含む、少なくとも１本のナノ繊維を含んでいる表面被膜を備えた、細胞培養器具。
（項目３６）
上記ナノ繊維が、生物活性物質を更に含む、項目３５に記載の細胞培養器具。
（項目３７）
項目１から３６のいずれか一項に記載の架橋剤であって、次式：
ａ）Ｌ−（（Ｄ−Ｔ−Ｃ（Ｒ１）（ＸＰ）ＣＨＲ２ＧＲ３Ｃ（＝Ｏ）Ｒ４））ｍ
（式中、Ｌは連結基であり、
Ｄは、Ｏ、Ｓ、ＳＯ、ＳＯ２、ＮＲ５またはＣＲ６Ｒ７であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ５およびＲ１０は、各々独立に水素原子、またはアルキル、アリールもしくはアリールアルキル基であり、
Ｒ６およびＲ７は、各々独立に水素原子、アルキル、アリール、アリールアルキル、ヘテロアリールまたはヘテロアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
ｂ）Ｌ−（（Ｔ−Ｃ（Ｒ１）（ＸＰ）ＣＨＲ２ＧＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
ｃ）Ｌ−（（ＧＴＺＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであるか、または結合を形成しており、Ｇは、Ｏ、Ｓ、ＳＯ、ＳＯ２、ＮＲ１０、（ＣＨ２）ｔ−Ｏ−またはＣ＝Ｏであり、
Ｚは、Ｃ＝Ｏ、ＣＯＯ、またはＴが（−ＣＨ２−）ｘである場合、ＣＯＮＨであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）、
ｄ）Ｌ−（（ＴＧＱＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであり、または結合を形成しており、
Ｇは、Ｏ、Ｓ、ＳＯ、ＳＯ２、ＮＲ１０、（ＣＨ２）ｔ−Ｏ−またはＣ＝Ｏであり、
Ｑは、（−ＣＨ２−）ｐ、（−ＣＨ２ＣＨ２−Ｏ−）ｐ、（−ＣＨ２ＣＨ２ＣＨ２−Ｏ−）ｐまたは（−ＣＨ２ＣＨ２ＣＨ２ＣＨ２−Ｏ−）ｐであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｐは、１から約１０までの整数であり、
ｔは、１から約１０までの整数であり、
ｘは、１から約５００までの整数である）、
ｅ）Ｌ−（（−ＣＨ２−）ｘｘＣ（Ｒ１）（（Ｇ）Ｒ３Ｃ（＝Ｏ）Ｒ４））２）ｍ
（式中、Ｌは連結基であり、
Ｒ１は、水素原子、アルキル、アルキルオキシアルキル、アリール、アリールオキシアルキルまたはアリールオキシアリール基であり、
各Ｇは、Ｏ、Ｓ、ＳＯ、ＳＯ２、ＮＲ１０、（ＣＨ２）ｔ−Ｏ−またはＣ＝Ｏであり、
各Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、各Ｒ１０は、水素原子、またはアルキル、アリールもしくはアリールアルキル基であり、各Ｒは、水素原子、またはアルキル基もしくはアリール基であり、
各ｑは、１から約７までの整数であり、
各ｒは、０から約３までの整数であり、
各ｓは、０から約３までの整数であり、
ａ．ｍは、２から約１０までの整数であり、
各ｔは、１から約１０までの整数であり、
ｘｘは、１から約１０までの整数である）、ならびに
ｆ）Ｌ−（（−Ｃ（Ｒ１）（ＸＰ）ＣＨＲ２ＧＲ３Ｃ（＝Ｏ）Ｒ４））ｍ
（式中、Ｌは連結基であり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
ｂ．Ｇは、Ｏ、Ｓ、ＳＯ、ＳＯ２、ＮＲ１０、（ＣＨ２）ｔ−Ｏ−またはＣ＝Ｏであり、Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ８およびＲ９は、各々独立に水素原子、アルキル、アリールまたはアリールアルキル基であり、
Ｒ１０は、水素原子、またはアルキル、アリールもしくはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数である）
を有する光化学架橋剤である架橋剤。
（項目３８）
項目１から３６のいずれか一項に記載の架橋剤であって、次式：
ａ）Ｌ−（（Ｄ−Ｔ−Ｃ（Ｒ１）（ＸＰ）ＣＨＲ２ＧＲ３Ｃ（＝Ｏ）Ｒ４））ｍ
（式中、Ｌは連結基であり、
Ｄは、Ｏ、Ｓ、ＳＯ、ＳＯ２、ＮＲ５またはＣＲ６Ｒ７であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ５およびＲ１０は、各々独立に水素原子、またはアルキル、アリールもしくはアリールアルキル基であり、
Ｒ６およびＲ７は、各々独立に水素原子、アルキル、アリール、アリールアルキル、ヘテロアリールまたはヘテロアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）
を有する光化学架橋剤である架橋剤。
（項目３９）
Ｌが、約２〜約１０個の間の炭素原子を有する分岐または非分岐アルキル鎖である、項目３８に記載の光化学架橋剤。
（項目４０）
Ｌが
【化１０】
2010531394.tif 000009
であり、ＤがＯであり、Ｔが（−ＣＨ２−）ｘであり、Ｒ１が水素原子であり、ＸがＯであり、Ｐが水素原子であり、Ｒ２が水素原子であり、ＧがＯであり、Ｒ３およびＲ４がフェニル基であり、ｍが３であり、ｘが１である、項目３８に記載の光化学架橋剤。
（項目４１）
Ｌが（−ＣＨ２−）ｙであり、ＤがＯであり、Ｔが（−ＣＨ２−）ｘであり、Ｒ１が水素原子であり、ＸがＯであり、Ｐが水素原子であり、Ｒ２が水素原子であり、ＧがＯであり、Ｒ３およびＲ４がフェニル基であり、ｍが２であり、ｘが１であり、ｙが２から約６までの整数である、項目３８に記載の光化学架橋剤。
（項目４２）
項目１から３６のいずれか一項に記載の架橋剤であって、次式：
Ｌ−（（Ｔ−Ｃ（Ｒ１）（ＸＰ）ＣＨＲ２ＧＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘまたは（−ＣＨ２ＣＨ２ＣＨ２ＣＨ２−Ｏ−）ｘであり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒ８およびＲ９は、各々独立に水素原子、アルキル、アリールまたはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）
を有する光化学架橋剤である架橋剤。
（項目４３）
項目４２に記載の光化学架橋剤であって、Ｌが、構造（Ｉ）：
【化１１】
2010531394.tif 000010
（式中ＡおよびＪが、各々独立に水素原子、アルキル基、アリール基であるか、またはＢと共に環式環を形成し、但し、ＡおよびＪが、各々独立に水素原子、アルキル基またはアリール基である場合は、Ｂは存在しておらず、
Ｂは、ＮＲ１１、Ｏまたは（−ＣＨ２−）ｚであり、
但し、Ａ、ＢおよびＪが環を形成する場合は、ＡおよびＪが、（−ＣＨ２−）ｚまたはＣ＝Ｏであり、
Ｒ１１は、水素原子、アルキル基、アリール基であるか、またはＴとの結合を表しており、
各ｚは、独立に０から３までの整数であり、
但し、ＡまたはＪのいずれかがＣ＝Ｏである場合は、Ｂが、ＮＲ１１、Ｏまたは（−ＣＨ２−）ｚであって、ｚは、少なくとも１でなければならない）
に従った式を有する光化学架橋剤。
（項目４４）
項目１から３６のいずれか一項に記載の光化学架橋剤であって、次式：
Ｌ−（（ＧＴＺＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであり、または結合を形成しており、
Ｇは、Ｏ、Ｓ、ＳＯ、ＳＯ２、ＮＲ１０、（ＣＨ２）ｔ−Ｏ−またはＣ＝Ｏであり、
Ｚは、Ｃ＝Ｏ、ＣＯＯ、またはＴが（−ＣＨ２−）ｘである場合、ＣＯＮＨであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数であり、
ｘは、１から約５００までの整数である）
を有する光化学架橋剤。
（項目４５）
項目４４に記載の光化学架橋剤であって、Ｌが、構造（Ｉ）：
【化１２】
2010531394.tif 000011
（式中ＡおよびＪが、各々独立に水素原子、アルキル基、アリール基であるか、またはＢと共に環式環を形成し、但し、ＡおよびＪが、各々独立に水素原子、アルキル基またはアリール基である場合は、Ｂは存在しておらず、
Ｂは、ＮＲ１１、Ｏまたは（−ＣＨ２−）ｚであり、
但し、Ａ、ＢおよびＪが環を形成する場合は、ＡおよびＪが、（−ＣＨ２−）ｚまたはＣ＝Ｏであり、
Ｒ１１は、水素原子、アルキル基、アリール基であるか、またはＴとの結合を表しており、
各ｚは、独立に０から３までの整数であり、
但し、ＡまたはＪのいずれかがＣ＝Ｏである場合は、Ｂが、ＮＲ１１、Ｏまたは（−ＣＨ２−）ｚであって、ｚは、少なくとも１でなければならない）
に従った式を有する光化学架橋剤。
（項目４６）
項目４５に記載の光化学架橋剤であって、Ｌが、構造（ＩＩ）：
【化１３】
2010531394.tif 000012
（式中Ｒ１２、Ｒ１３、Ｒ１４、Ｒ１５、Ｒ１６、Ｒ１７が、各々独立に水素原子、アルキルもしくはアリール基であるか、またはＴとの結合を表し、但し、Ｒ１２、Ｒ１３、Ｒ１４、Ｒ１５、Ｒ１６、Ｒ１７の少なくとも２つは、Ｔと結合しており、各Ｋが、独立にＣＨまたはＮである）
に従った式を有する光化学架橋剤。
（項目４７）
項目１から３６のいずれか一項に記載の架橋剤であって、次式：
Ｌ−（（ＴＧＱＲ３Ｃ（＝Ｏ）Ｒ４））ｍ
（式中、Ｌは連結基であり、
Ｔは、（−ＣＨ２−）ｘ、（−ＣＨ２ＣＨ２−Ｏ−）ｘ、（−ＣＨ２ＣＨ２ＣＨ２−Ｏ−）ｘ、（−ＣＨ２ＣＨ２ＣＨ２ＣＨ２−Ｏ−）ｘであり、または結合を形成しており、
Ｇは、Ｏ、Ｓ、ＳＯ、ＳＯ２、ＮＲ１０、（ＣＨ２）ｔ−Ｏ−またはＣ＝Ｏであり、
Ｑは、（−ＣＨ２−）ｐ、（−ＣＨ２ＣＨ２−Ｏ−）ｐ、（−ＣＨ２ＣＨ２ＣＨ２−Ｏ−）ｐまたは（−ＣＨ２ＣＨ２ＣＨ２ＣＨ２−Ｏ−）ｐであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒは、水素原子、またはアルキル基もしくはアリール基であり、
ｑは、１から約７までの整数であり、
ｒは、０から約３までの整数であり、
ｓは、０から約３までの整数であり、
ｍは、２から約１０までの整数であり、
ｐは、１から約１０までの整数であり、
ｔは、１から約１０までの整数であり、
ｘは、１から約５００までの整数である）
を有する光化学架橋剤である架橋剤。
（項目４８）
項目４４に記載の光化学架橋剤であって、Ｌが、構造（Ｉ）：
【化１４】
2010531394.tif 000013
（式中ＡおよびＪが、各々独立に水素原子、アルキル基、アリール基であるか、またはＢと共に環式環を形成し、但し、ＡおよびＪが、各々独立に水素原子、アルキル基またはアリール基である場合は、Ｂは存在しておらず、
Ｂは、ＮＲ１１、Ｏまたは（−ＣＨ２−）ｚであり、
但し、Ａ、ＢおよびＪが環を形成する場合は、ＡおよびＪが、（−ＣＨ２−）ｚまたはＣ＝Ｏであり、
Ｒ１１は、水素原子、アルキル基、アリール基であるか、またはＴとの結合を表しており、
各ｚは、独立に０から３までの整数であり、
但し、ＡまたはＪのいずれかがＣ＝Ｏである場合は、Ｂが、ＮＲ１１、Ｏまたは（−ＣＨ２−）ｚであって、ｚは、少なくとも１でなければならない）
に従った式を有する光化学架橋剤。
（項目４９）
項目４８に記載の光化学架橋剤であって、Ｌが、構造（ＩＩ）：
【化１５】
2010531394.tif 000014
（式中Ｒ１２、Ｒ１３、Ｒ１４、Ｒ１５、Ｒ１６、Ｒ１７が、各々独立に水素原子、アルキルもしくはアリール基であるか、またはＴとの結合を表し、但し、Ｒ１２、Ｒ１３、Ｒ１４、Ｒ１５、Ｒ１６、Ｒ１７の少なくとも２つは、Ｔと結合しており、各Ｋが、独立にＣＨまたはＮである）
に従った式を有する光化学架橋剤。
（項目５０）
項目１から３６のいずれか一項に記載の架橋剤であって、次式：
Ｌ−（（−ＣＨ２−）ｘｘＣ（Ｒ１）（（Ｇ）Ｒ３Ｃ（＝Ｏ）Ｒ４））２）ｍ
（式中、Ｌは連結基であり、
Ｒ１は、水素原子、アルキル、アルキルオキシアルキル、アリール、アリールオキシアルキルまたはアリールオキシアリール基であり、
各Ｇは、Ｏ、Ｓ、ＳＯ、ＳＯ２、ＮＲ１０、（ＣＨ２）ｔ−Ｏ−またはＣ＝Ｏであり、
各Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、各Ｒ１０は、水素原子、またはアルキル、アリールもしくはアリールアルキル基であり、各Ｒは、水素原子、またはアルキル基もしくはアリール基であり、
各ｑは、１から約７までの整数であり、
各ｒは、０から約３までの整数であり、
各ｓは、０から約３までの整数であり、
ｍは、２から約１０までの整数であり、
各ｔは、１から約１０までの整数であり、
ｘｘは、１から約１０までの整数である）
を有する光化学架橋剤である架橋剤。
（項目５１）
項目５０に記載の光化学架橋剤であって、Ｌが、構造（Ｉ）：
【化１６】
2010531394.tif 000015
（式中ＡおよびＪが、各々独立に水素原子、アルキル基、アリール基であるか、またはＢと共に環式環を形成し、但し、ＡおよびＪが、各々独立に水素原子、アルキル基またはアリール基である場合は、Ｂは存在しておらず、
Ｂは、ＮＲ１１、Ｏまたは（−ＣＨ２−）ｚであり、
但し、Ａ、ＢおよびＪが環を形成する場合は、ＡおよびＪが、（−ＣＨ２−）ｚまたはＣ＝Ｏであり、
Ｒ１１は、水素原子、アルキル基、アリール基であるか、またはＴとの結合を表しており、
各ｚは、独立に０から３までの整数であり、
但し、ＡまたはＪのいずれかがＣ＝Ｏである場合は、Ｂが、ＮＲ１１、Ｏまたは（−ＣＨ２−）ｚであって、ｚは、少なくとも１でなければならない）
に従った式を有する光化学架橋剤。
（項目５２）
項目１から３６のいずれか一項に記載の架橋剤であって、次式：
Ｌ−（（−Ｃ（Ｒ１）（ＸＰ）ＣＨＲ２ＧＲ３Ｃ（＝Ｏ）Ｒ４））ｍ
（式中、Ｌは連結基であり、
Ｒ１は、水素原子、アルキル、アルキルオキシアルキル、アリール、アリールオキシアルキルまたはアリールオキシアリール基であり、
Ｘは、Ｏ、ＳまたはＮＲ８Ｒ９であり、
Ｐは、水素原子または保護基であるが、但し、ＸがＮＲ８Ｒ９であるときは、Ｐは存在せず、
Ｒ２は、水素原子、アルキル、アルキルオキシアルキル、アリール、アリールオキシアルキルまたはアリールオキシアリール基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ８およびＲ９は、各々独立に水素原子、アルキル、アリールまたはアリールアルキル基であり、
Ｒ１０は、水素原子、またはアルキル、アリールもしくはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数である）
を有する光化学架橋剤である架橋剤。
（項目５３）
Ｌが
【化１７】
2010531394.tif 000016
であり、Ｒ２０およびＲ２１が、各々個別に水素原子、アルキル基またはアリール基である、項目５２に記載の光化学架橋剤。
（項目５４）
項目１から３６のいずれか一項に記載の架橋剤であって、次式：
Ｌ−（（ＧＲ３Ｃ（＝Ｏ）Ｒ４））ｍ
（式中Ｌは連結基であり、
Ｇは、Ｏ、Ｓ、ＳＯ、ＳＯ２、ＮＲ１０、（ＣＨ２）ｔ−Ｏ−またはＣ＝Ｏであり、
Ｒ３およびＲ４は、各々独立にアルキル、アリール、アリールアルキル、ヘテロアリールもしくはヘテロアリールアルキル基であり、またはＲ３およびＲ４は、（−ＣＨ２−）ｑ、（−ＣＨ２−）ｒＣ＝Ｏ（−ＣＨ２−）ｓ、（−ＣＨ２−）ｒＳ（−ＣＨ２−）ｓ、（−ＣＨ２−）ｒＳ＝Ｏ（−ＣＨ２−）ｓもしくは（−ＣＨ２−）ｒＳ（Ｏ）２（−ＣＨ２−）ｓ、（−ＣＨ２−）ｒＮＲ（−ＣＨ２−）ｓを介して一緒に繋ぎ合わされており、
Ｒ１０は、水素原子、またはアルキル、アリールもしくはアリールアルキル基であり、
Ｒは、水素原子、アルキル基またはアリール基であり、
ｑは、１から約７までの整数であり、
ｒは、０から約３までの整数であり、
ｓは、０から約３までの整数であり、
ｍは、２から約１０までの整数であり、
ｔは、１から約１０までの整数である）
の化合物である架橋剤。
（項目５５）
ナノ繊維の表面上に官能性ポリマーを固定化する方法であって、
（ａ）１種または複数のポリマー物質、および少なくとも２個の潜在反応性・活性化可能基を有する１種または複数の架橋剤から、ナノ繊維を形成するステップ、
（ｂ）該ナノ繊維の露出表面を官能性ポリマーと接触させるステップ、
（ｃ）該ナノ繊維をエネルギー源に曝すことにより、該ナノ繊維の該表面と該官能性ポリマーとの間に共有結合を形成するステップ
を含む方法。
（項目５６）
上記官能性ポリマーが、生物活性物質と反応する、１つまたは複数のカルボキシ、エステル、エポキシ、ヒドロキシ、アミド、アミノ、チオ、Ｎ−ヒドロキシスクシンイミド、イソシアネート、酸無水物、アジド、アルデヒド、塩化シアヌリル、アルキンまたはホスフィン官能基を有するポリマーである、項目５５に記載の方法。
本発明の一実施形態によれば、ナノ繊維は、１種または複数の天然または合成ポリマー物質と、各々が少なくとも２個の潜在反応性・活性化可能基を有する１種または複数の架橋剤とを含む。使用時に、光化学的または熱的な潜在反応基は、エネルギー源に曝されると共有結合を形成することになろう。適切なエネルギー源には、放射線および熱のエネルギーが挙げられる。幾つかの実施形態では、放射エネルギーは、可視光線、紫外線、赤外線、Ｘ線またはマイクロ波の電磁放射線である。